АРМИРОВАННЫЙ ВОЛОКНАМИ КОМПОЗИТНЫЙ МАТЕРИАЛ

1. Армированный волокном композитный материал, содержащий:
армирующие волокна с длиной волокна от 5 мм до 100 мм; и
термопластическую смолу,
причем в tanδ′, который представляет вязкоупругие свойства, как определено формулами (1) и (2), среднее значение tanδ′ в интервале от -25°С до +25°С от точки плавления полимера матрицы удовлетворяет формуле (3):
tanδ=G″/G′ (1)
tanδ′=Vf×tanδ/(100-Vf) (2)
0,01≤tanδ′≤0,2 (3),
где G′ представляет модуль накопления (Па) армированного волокном композитного материала,
G″ представляет модуль потерь (Па) армированного волокном композитного материала и
Vf представляет объемную долю (%) армирующих волокон в армированном волокном композитном материале.
2. Армированный волокном композитный материал по п. 1,
в котором в армирующих волокнах в упомянутом армированном волокном композитном материале доля пучков (А) армирующих волокон, образованных из армирующих волокон с критическим числом одиночных волокон или больше, причем критическое число одиночных волокон задано формулой (4), относительно общего количества армирующих волокон в армированном волокном композитном материале, составляет 20 об.% или больше и меньше чем 90 об.%, и среднее число армирующих волокон (N) в пучках (А) армирующих волокон удовлетворяет формуле (5):
критическое число одиночных волокон = 600/D (4)
4
2
5
2
0,7×10/D<N<1×10/D (5)
где D представляет средний диметр волокна (мкм) одиночных армирующих волокон.
3. Армированный волокном композитный материал по п. 1, который получают формованием беспорядочного мата, содержащего:
армирующие волокна; и
термопластическую смолу,
2
2
где масса армирующих волокон на единицу площади составляет от 25 г/м до 3000 г/м,
отношение пучков (А) армирующих волокон, образованных из армирующих волокон с критическим числом одиночных волокон или больше, причем критическое число одиночных волокон задано формулой (4), к общему количеству армирующих волокон в упомянутом мате составляет 20 об.% или больше и меньше чем 90 об.%, и среднее число армирующих волокон (N) в пучках (А) армирующих волокон удовлетворяет формуле (5):
критическое число одиночных волокон = 600/D (4)
4
2
5
2
0,7×10/D<N<1×10/D (5)
где D представляет средний диметр волокна (мкм) одиночных армирующих волокон.
4. Армированный волокном композитный материал по п. 1, причем армирующие волокна представляют собой, по меньшей мере, один тип волокон, выбранный из группы, состоящей из углеродных волокон, арамидных волокон и стеклянных волокон.
5. Армированный волокном композитный материал по п. 1, причем термопластическая смола представляет собой, по меньшей мере, один тип полимера, выбранный из группы, состоящей из полимера полиамида 6 и полимера полипропилена.
6. Армированный волокном композитный материал по п. 1, причем содержание термопластической смолы составляет от 50 частей до 1000 частей по массе в расчете на 100 частей по массе армирующих волокон.